МАССА ДЛЯ ПРОИЗВОДСТВА КИРПИЧА
MIXTURE FOR MAKING BRICK

Изобретение относится к промышленности строительных материалов и касается составов масс для производства кирпича.
Известна масса для производства кирпича, содержащая, мас.%: глину 65,0-89,0; пегматит (отходы гравитационного обогащения пегматитовых руд) 10,0-30,0 [1].
Задача изобретения состоит в повышении морозостойкости кирпича, полученного из массы.
Технический результат достигается тем, что масса для производства кирпича, содержащая глину, пегматит, дополнительно содержит кварцевый песок и силиманит при следующем соотношении компонентов, мас.%: глина 74,0-75,0; пегматит 3,0-4,0; кварцевый песок 16,0-18,0; силиманит 4,0-6,0.
Составы керамической массы приведены в таблице.
Таблица
Компоненты
Состав, мас.%
1
2
Глина
75,0
74,0
Пегматит
3,0
4,0
Кварцевый песок
18,0
16,0
Силиманит
4,0
6,0
Морозостойкость (замораживание до -18°C - оттаивание), циклы
не менее 35
не менее 35
Для приготовления керамической массы могут быть использованы качественные кирпичные глины любых месторождений.
Массу приготавливают следующем образом.
Глину сушат и размалывают до порошкообразного состояния. Пегматит, кварцевый песок, силиманит по отдельности размалывают до полного прохождения через сетку 014. Все компоненты смешивают. Влажность массы выбирают в пределах 11-13%. Из полученной массы прессуют кирпич, который обжигают при температуре 1050-1100°C.
Источники информации
1. А.с. СССР №631494, C04B 33/00, 1978.